КЕРАМИЧЕСКАЯ МАССА ДЛЯ АНГОБИРОВАНИЯ
CERAMIC MIXTURE FOR ENGOBING

Изобретение относится к области технологии силикатов и касается составов керамических масс, которые могут быть использованы для ангобирования керамических изделий.
Известна керамическая масса, содержащая, мас.%: каолин 40,0-55,0; глина 20,0-26,0; мраморная мука 9,0-27,0; керамический череп 10,0-15,0; доломит до 3,0 [1].
Задача изобретения состоят в снижении температуры обжига керамической массы, возможности использования ее для ангобирования.
Технический результат достигается тем, что керамическая масса для ангобирования, включающая каолин, глину, мраморную муку, керамический череп, доломит, дополнительно содержит нефелин, карбоксиметилцеллюлозу и жидкое калиевое стекло при следующем соотношении компонентов, мас.%: каолин 43,5-51,3; глина 39,0-43,0; мраморная мука 0,6-1,2; керамический череп 4,0-6,0; доломит 0,1-0,2; нефелин 4,0-6,0; карбоксиметилцеллюлоза 0,1-0,2; жидкое калиевое стекло 0,3-0,5.
В таблице приведены составы керамической массы для ангобирования.
Таблица.
Компоненты
Состав, мас.%:
1
2
3
Каолин
43,5
47,4
51,3
Глина
43,0
41,0
39,0
Мраморная мука
0,6
0,09
1,2
Керамический череп
6,0
5,0
4,0
Доломит
0,2
0,15
0,1
Нефелин
6,0
5,0
4,0
Карбоксиметилцеллюлоза
0,2
0,5
0,1
Жидкое калиевое стекло
0,5
0,4
0,3
Для приготовления керамической массы используют каолины и качественные глины (беложгущиеся или красножгущиеся) любых месторождений.
Компоненты дозируют в требуемых количествах, загружают в шаровую мельницу и размалывают мокрым способом. Степень измельчения компонентов должна соответствовать остатку 2% на сите 008. Приготовленную керамическую массу с влажностью 40-65% используют для ангобирования. Например, на поверхности отформованного и высушенного до влажности 5-7% керамического изделия (вазы), изготовленной на основе красножгущейся глины, выполняют роспись приготовленной керамической массой для ангобирования. Изделие обжигают при температуре 900-1000°C.
Источники информации
1. А.с. №44772, Болгарии, 1989.